【手続補正書】
【提出日】平成26年8月1日(2014.8.1)
【手続補正１】
【補正対象書類名】明細書
【補正対象項目名】００９７
【補正方法】変更
【補正の内容】
【００９７】
保護コーティング組成物の例示的な実施形態が論じられ、可能な変形が参照されている。これら及び他の変形、組み合わせ、並びに修正は、本発明の範囲を逸脱することなく、当業者にとって明らかとなり、本発明は、本明細書に説明される例示的実施形態に制限されないことを理解されたい。むしろ、本発明は、以下に提供される特許請求の範囲及びその同等物によってのみ制限される。
以下に、本願発明に関連する発明の実施形態について列挙する。
［実施形態１］
保護コーティング組成物であって、
アクリル樹脂と、
反応性ポリオルガノシロキサン又はその前駆体と、
ヘキサメチルジシロキサンと、
溶媒系と、を含有し、
水流出試験に従って、前記保護コーティング組成物で被覆されているパネル上に滴下された水滴が、前記パネルを１０秒以下で流れ出る、保護コーティング組成物。
［実施形態２］
保護コーティング組成物であって、
アクリル樹脂と、
反応性ポリオルガノシロキサン又はその前駆体と、
ヘキサメチルジシロキサンと、
溶媒系と、を含有し、
前記保護コーティング組成物が、７０°Ｆ±５°Ｆ（２１．１℃±２．８℃）で自動車の塗装金属パネルに塗布された後、約３〜５分以内に乾燥し、その後、手により、乾燥した布を用いて澄んだ、筋のない仕上げにバフ研磨されることができる、保護コーティング組成物。
［実施形態３］
保護コーティング組成物であって、
前記組成物の重量に基づいて、約０．２重量％〜約３．２重量％未満のアクリル樹脂と、
反応性ポリオルガノシロキサン又はその前駆体と、
ヘキサメチルジシロキサンと、
溶媒系と、を含有する、保護コーティング組成物。
［実施形態４］
前記アクリル樹脂が、前記組成物の重量に基づいて、約０．２重量％〜約３．２重量％未満含まれる、実施形態１又は２に記載の保護コーティング組成物。
［実施形態５］
前記アクリル樹脂が、前記組成物の重量に基づいて、約０．２重量％〜約２．３重量％含まれる、実施形態１〜４のいずれか一項に記載の保護コーティング組成物。
［実施形態６］
前記アクリル樹脂が、前記組成物の重量に基づいて、約０．６重量％〜約０．７重量％含まれる、実施形態５に記載の保護コーティング組成物。
［実施形態７］
前記アクリル樹脂が、１種以上の（メタ）アクリレートモノマー類のポリマー又はコポリマーである、実施形態１〜６のいずれか一項に記載の保護コーティング組成物。
［実施形態８］
前記１種以上の（メタ）アクリレートモノマー類が、構造：
【化５】
2013536302.tif 000001
（式中、Ｒは、Ｈ又は−ＣＨ３であり、Ｒ１は、１〜６個の炭素原子を有する直鎖又は分岐鎖のアルキル基である）に一致する、実施形態７に記載の保護コーティング組成物。
［実施形態９］
前記組成物が、ポリジメチルシロキサンである反応性ポリオルガノシロキサンを含有し、前記−ＣＨ３部分の１つ以上が、アクリロ基、アミノ基、エポキシ基、ヒドロキシル基、メルカプト基、若しくはメタクリロ基であるか又はアクリロ基、アミノ基、エポキシ基、ヒドロキシル基、メルカプト基、若しくはメタクリロ基を含む側方基及び／又は末端基で置き換えられている、実施形態１〜８のいずれか一項に記載の保護コーティング組成物。
［実施形態１０］
前記反応性ポリオルガノシロキサンがポリジメチルシロキサンであり、前記−ＣＨ３部分の１つ以上が、アミノ基であるか又はアミノ基を含む側方基及び／又は末端基で置き換えられている、実施形態９に記載の保護コーティング組成物。
［実施形態１１］
前記組成物が、反応性ポリオルガノシロキサンの前駆体を含有し、前記前駆体が、一般構造：
【化６】
2013536302.tif 000002
（式中、Ｒ２は、−ＣＨ３又は−ＣＨ２ＣＨ３であり、Ｒ３は、場合により、アクリルオキシ−、メタクリルオキシ−、グリシドキシ−、又はアミノ−官能基を含むアルキル基である）に一致するアルコキシ−シランである、実施形態９に記載の保護コーティング組成物。
［実施形態１２］
前記組成物が反応性ポリオルガノシロキサンの前駆体を含有し、前記前駆体が、一般構造：
【化７】
2013536302.tif 000003
（式中、各Ｒ４は、同一の又は異なっていてもよいアルキルラジカルである）に一致するテトラ（トリアルキルシロキシ）シラン類である、実施形態９に記載の保護コーティング組成物。
［実施形態１３］
前記反応性ポリオルガノシロキサンの前駆体が、テトラ（トリメチルシロキシ）シランである、実施形態１２に記載の保護コーティング組成物。
［実施形態１４］
反応性ポリオルガノシロキサン又はその前駆体の量が、前記組成物の重量に基づいて、少なくとも約０．００５重量％である、実施形態１〜１３のいずれか一項に記載の保護コーティング組成物。
［実施形態１５］
反応性ポリオルガノシロキサン又はその前駆体の量が、前記組成物の重量に基づいて、少なくとも約０．０２重量％である、実施形態１〜１４のいずれか一項に記載の保護コーティング組成物。
［実施形態１６］
反応性ポリオルガノシロキサン又はその前駆体の量が、前記組成物の重量に基づいて、少なくとも約０．０８重量％である、実施形態１〜１５のいずれか一項に記載の保護コーティング組成物。
［実施形態１７］
反応性ポリオルガノシロキサン又はその前駆体の量が、前記組成物の前記重量に基づいて約０．４重量％未満である、実施形態１〜１６のいずれか一項に記載の保護コーティング組成物。
［実施形態１８］
反応性ポリオルガノシロキサン又はその前駆体の量が、前記組成物の重量に基づいて、約０．３重量％未満である、実施形態１〜１７のいずれか一項に記載の保護コーティング組成物。
［実施形態１９］
ヘキサメチルジシロキサンの量が、前記組成物の重量に基づいて、約１２重量％を超える、実施形態１〜１８のいずれか一項に記載の保護コーティング組成物。
［実施形態２０］
ヘキサメチルジシロキサンの量が、前記組成物の重量に基づいて、約１８重量％を超える、実施形態１〜１９のいずれか一項に記載の保護コーティング組成物。
［実施形態２１］
ヘキサメチルジシロキサンの量が、前記組成物の重量に基づいて、約３０重量％未満である、実施形態１〜２０のいずれか一項に記載の保護コーティング組成物。
［実施形態２２］
ヘキサメチルジシロキサンの量が、前記組成物の重量に基づいて、約２８重量％未満である、実施形態１〜２１のいずれか一項に記載の保護コーティング組成物。
［実施形態２３］
前記溶媒系が、少なくとも約１００°Ｆの引火点を有するイソパラフィン溶媒を含む、実施形態１〜２２のいずれか一項に記載の保護コーティング組成物。
［実施形態２４］
前記溶媒系が、前記組成物の重量に基づいて、少なくとも約５重量％を提供するイソパラフィン溶媒を含む、実施形態１〜２３のいずれか一項に記載の保護コーティング組成物。
［実施形態２５］
前記溶媒系が、前記組成物の重量に基づいて、少なくとも約２５重量％を提供するイソパラフィン溶媒を含む、実施形態１〜２４のいずれか一項に記載の保護コーティング組成物。
［実施形態２６］
前記溶媒系が、前記組成物の重量に基づいて、約４５重量％未満を提供するイソパラフィン溶媒を含む、実施形態１〜２５のいずれか一項に記載の保護コーティング組成物。
［実施形態２７］
前記溶媒系が、前記組成物の重量に基づいて、約４０重量％未満を提供するイソパラフィン溶媒を含む、実施形態１〜２６のいずれか一項に記載の保護コーティング組成物。
［実施形態２８］
水流出試験に従って、前記保護コーティング組成物で被覆されているパネル上に滴下された水滴が、前記パネルを１０秒以下で流れ出る、実施形態２〜２７のいずれか一項に記載の保護コーティング組成物。
［実施形態２９］
水流出試験に従って、前記保護コーティング組成物で被覆されているパネル上に滴下された水滴が、前記パネルを５秒以下で流れ出る、実施形態１〜２８のいずれか一項に記載の保護コーティング組成物。
［実施形態３０］
保護コーティング組成物であって、
前記組成物の重量に基づいて、約０．５重量％〜約２．３重量％の、構造：
【化８】
2013536302.tif 000004
（式中、ＲはＨ又は−ＣＨ３であり、Ｒ１は、１〜４個の炭素原子を有する直鎖又は分岐鎖のアルキル基である）に一致する２種以上の（メタ）アクリレートモノマー類のコポリマーであるアクリル樹脂と、
アミノ変性ポリジメチルシロキサン類、トリエトキシオクチルシラン、γ−メタクリルオキシプロピルトリメトキシシラン、γ−グリシドキシプロピルトリメトキシシラン、及びγ−アミノプロピルトリエトキシシラン、並びにテトラ（トリメチルシロキシ）シランからなる群から選択される反応性ポリオルガノシロキサン又はその前駆体と、
ヘキサメチルジシロキサンと、
９〜１３個の炭素原子を有するイソパラフィン溶媒と、アセトン、短い直鎖及び分岐鎖アルコール類、及びジプロピレングリコールモノプロピルエーテルからなる群から選択される少なくとも１つの他の溶媒とを含む溶媒系と、を含有する、保護コーティング組成物。
［実施形態３１］
反応性ポリオルガノシロキサン又はその前駆体の量が、前記組成物の重量に基づいて、約０．０２重量％〜０．３重量％である、実施形態２９に記載の保護コーティング組成物。
［実施形態３２］
前記反応性ポリオルガノシロキサン前駆体が、テトラ（トリメチルシロキシ）シランである、実施形態３０に記載の保護コーティング組成物。
［実施形態３３］
ヘキサメチルジシロキサンの量が、前記組成物の重量に基づいて、約１８重量％〜２８重量％である、実施形態３１に記載の保護コーティング組成物。
［実施形態３４］
イソパラフィン溶媒の量が、前記組成物の重量に基づいて、約２５重量％〜４０重量％である、実施形態３２に記載の保護コーティング組成物。
［実施形態３５］
前記少なくとも１つの他の溶媒が、アセトン及びイソプロピルアルコールである、実施形態３３に記載の保護コーティング組成物。
［実施形態３６］
トリメチル化シリカを更に含有する、実施形態３４に記載の保護コーティング組成物。
［実施形態３７］
水流出試験に従って、前記保護コーティング組成物で被覆されているパネル上に滴下された水滴が、前記パネルを１０秒以下で流れ出る、実施形態３０〜３６のいずれか一項に記載の保護コーティング組成物。
［実施形態３８］
水流出試験に従って、前記保護コーティング組成物で被覆されているパネル上に滴下された水滴が、前記パネルを５秒以下で流れ出る、実施形態３０〜３７のいずれか一項に記載の保護コーティング組成物。
［実施形態３９］
前記保護コーティング組成物が、７０°Ｆ±５°Ｆ（２１．１℃±２．８℃）で自動車の塗装金属パネルに塗布された後、約３〜５分以内に乾燥し、その後、手により、乾燥した布を用いて澄んだ、筋のない仕上げにバフ研磨されることができる、実施形態３０〜３８のいずれか一項に記載の保護コーティング組成物。
【手続補正２】
【補正対象書類名】特許請求の範囲
【補正対象項目名】全文
【補正方法】変更
【補正の内容】
【特許請求の範囲】
【請求項１】
保護コーティング組成物であって、
前記組成物の重量に基づいて、約０．２重量％〜約３．２重量％未満のアクリル樹脂と、
反応性ポリオルガノシロキサン又はその前駆体と、
ヘキサメチルジシロキサンと、
溶媒系と、を含有する、保護コーティング組成物。
【請求項２】
保護コーティング組成物であって、
前記組成物の重量に基づいて、約０．５重量％〜約２．３重量％の、構造：
【化１】
2013536302.tif 000005
（式中、ＲはＨ又は−ＣＨ３であり、Ｒ１は、１〜４個の炭素原子を有する直鎖又は分岐鎖のアルキル基である）に一致する２種以上の（メタ）アクリレートモノマー類のコポリマーであるアクリル樹脂と、
アミノ変性ポリジメチルシロキサン類、トリエトキシオクチルシラン、γ−メタクリルオキシプロピルトリメトキシシラン、γ−グリシドキシプロピルトリメトキシシラン、及びγ−アミノプロピルトリエトキシシラン、並びにテトラ（トリメチルシロキシ）シランからなる群から選択される反応性ポリオルガノシロキサン又はその前駆体と、
ヘキサメチルジシロキサンと、
９〜１３個の炭素原子を有するイソパラフィン溶媒と、アセトン、短い直鎖及び分岐鎖アルコール類、及びジプロピレングリコールモノプロピルエーテルからなる群から選択される少なくとも１つの他の溶媒とを含む溶媒系と、を含有する、保護コーティング組成物。